ДВЕРНОЕ ПОЛОТНО ПРОТИВОПОЖАРНОЙ ДВЕРИ (ВАРИАНТЫ)

Предлагаемая полезная модель относится к области строительства, а именно к конструкциям дверей для промышленных и жилых зданий, предназначенных для пассивной защиты проемов конструкций от открытого пламени.
Известно дверное полотно, содержащее металлическую раму, состоящую из сваренных между собой продольных и поперечных штанг из трубы прямоугольного сечения, наполненных водой, соединенные с рамой металлические накладные панели и размещенный между панелями жаростойкий наполнитель (RU 2278232, МПК Е06В 5/16, 2006.06.20). Недостатком этой конструкции является сложность, обусловленная наличием коробки (рамы), заполненной водой, которая при расплавлении наполнителя должна с ним взаимодействовать.
Наиболее близким из известных технических решений, принятым за прототип, дверное полотно противопожарной двери, которое включает деревянный каркас, основную панель и наружную облицовку. Основная панель выполнена из ДСП. (патент №2376426, Е06В 5/16, опубл. 20.12.2009 г). Недостатком данной конструкции является то, что дверь с ДСП является тяжелой. Кроме того, ДСП не может обеспечить большой предел огнестойкости.
Задачей предлагаемой полезной модели является повышение огнестойкости и уменьшение веса дверного полотна противопожарной двери при сохранении экологических и потребительских свойств.
Поставленная задача решается тем, что дверное полотно противопожарной двери включает каркас, листы наружной облицовки, между которыми образовано внутреннее пространство, наполнитель, размещенный во внутреннем пространстве дверного полотна. Наполнитель дверного полотна может быть изготовлен из волокнистого или пористого материала на основе производных алюмосиликатов, подвергшихся термохимической обработке, кроме того наполнитель может быть обработан антипиренами. Бруски каркаса дверного полотна могут быть изготовлены из древесины как пропитанной огнезащитными составами, так и не пропитанной, из фанеры, которая может содержать огнезащитные добавки. Кроме того, каркас может быть комбинированным из деревянных брусков и фанеры, при этом деревянные бруски могут быть дополнительно пропитаны огнезащитными составами.
Применение в качестве наполнителя дверного полотна волокнистого либо пористого материала на основе производных алюмосиликатов, подвергшихся термохимической обработке, позволяет получить дверь относительно небольшого веса с пределом огнестойкости минимум 30 минут. Пропитка огнезащитными составами деревянного каркаса дверного полотна, либо использование для каркаса фанеры с огнезащитными добавками, а также дополнительная обработка волокнистого либо пористого материала антипиренами позволяет увеличить предел огнестойкости до 60 минут и более.
Изготовление каркаса дверного полотна противопожарной двери из дерева либо из фанеры обеспечивает экологичность изделия. Применение простых деталей делает предложенное изделие технологичным в производстве.
Конструкция дверного полотна противопожарной двери поясняется чертежом:
фиг.1 - общий вид дверного полотна противопожарной двери.
Дверное полотно противопожарной двери содержит каркас 1 и листы наружной облицовки 2, в качестве которых могут использоваться МДФ плиты, ДВП. На листы наносится покрытие (например, шпон, бумажно-слоистый пластик или лакокрасочное покрытие). Между листами облицовки образовано внутреннее пространство, заполненное наполнителем 3. Наполнитель может крепиться к каркасу, например, посредством адгезионного материала. Наполнитель может быть выполнен либо из волокнистого, либо пористого материала на основе производных алюмосиликатов, подвергшихся термохимической обработке. Производные алюмосиликатов по своей природе негорючи, а термохимическая обработка придает им различные полезные потребительские свойства, волокнистость (например, минеральная вата) либо пористость (например, шамот, перлит). Данный материал, предложенный в полезной модели в качестве наполнителя, может выдерживать температуру более 1000°С. Согласно ГОСТ 30247.0-94 при испытании деревянной двери на предел огнестойкости 60 мин. температура достигает 930°С.
Дополнительно материал наполнителя 3 может быть обработан антипиренами, например, на основе производных фосфора, что повышает предел огнестойкости дверного полотна.
Бруски каркаса 1 могут быть выполнены из дерева, либо, как вариант, из фанеры. Каркас может также сочетать в себе наличие брусков из дерева и фанеры. Также с целью повышения огнестойкости полотна для каркаса может использоваться фанера с огнезащитными добавками, либо деревянные бруски каркаса могут быть пропитаны огнезащитными составами. В зависимости от технологических режимов пропитки и химической природы используемых огнезащитных составов возможно превращение растворимых компонентов этих составов в пропитанном материале в нерастворимые, невымываемые антипирены, что исключает необходимость во время эксплуатации повторно обрабатывать каркас дверного полотна.
Предлагаемое дверное полотно противопожарной двери функционирует следующим образом.
При воздействии огня на дверь сначала обгорает декоративное покрытие листов, потом сами листы 2. По мере дальнейшего огневого воздействия на дверь и роста температуры на ее поверхности ведущую роль в ограничении термической нагрузки начинает играть внутренний наполнитель 3 дверного полотна - пористый или волокнистый материал на базе природных алюмосиликатов, подвергшихся термохимической обработке. Особенностью используемого материала является чрезвычайно высокая термостойкость, сочетающаяся с уникально низкими показателями теплопроводности, что в совокупности обеспечивает эффективную защиту от разрушающего воздействия высоких температур.
В случае, если материал наполнителя обработан антипиренами, происходит вспенивание огнезащитного состава с формированием дополнительного огнезащитного барьера. Процесс образования пенококса сопровождается интенсивным протеканием химических реакций, идущих с поглощением подводимой из окружающей среды теплоты, что увеличивает время, необходимое для нагрева наполнителя.
В случае, если деревянный каркас дверного полотна пропитан огнезащитными составами, либо бруски из фанеры содержат огнезащитные добавки, обеспечивается высокая прочность конструкции в течение как минимум 60 минут огневого воздействия.
Благодаря применению в дверном полотне противопожарной двери волокнистого либо пористого материала на основе производных алюмосиликатов, подвергшихся термохимической обработке, можно получить для деревянной двери предел огнестойкости 30 минут, при этом вес двери будет значительно меньше чем у дверей-аналогов. Дополнительная обработка материала наполнителя антипиренами, а также использование для каркаса дверного полотна деревянных брусков, пропитанных огнезащитными составами, либо фанеры с огнезащитными добавками позволяет получить предел огнестойкости двери не менее 60 минут.
Таким образом, предложенное дверное полотно противопожарной двери позволяет обеспечить повышение огнестойкости и прочности двери, снижение веса изделия, повышение технологичности изготовления и надежности функционирования во время пожара, расширение вариантов возможных применяемых дверных покрытий при сохранении экологических и потребительских показателей изделия, что в свою очередь позволяет применять дверь в любом интерьере.